(57)【要約】【課題】  ガスバリア性を有しながらも成形後収縮の少ないチューブ、液体噴射装置を提供する。【解決手段】  インク供給チューブ１４は、ガスバリア性を有するエラストマから形成される可撓性部材２０とフィルム部材２１とを備えている。インク供給チューブ１４は、可撓性部材２０を射出成形により成形後に可撓性部材２０のみ高温アニール処理し、可撓性部材２０の残り収縮率を１．０％以内にしてからフィルム部材２１と熱溶着することによって形成される。【選択図】        図４
2005288829.tif 000002
【特許請求の範囲】
【請求項１】
ガスバリア性を有するエラストマからなり射出成形される可撓性部材と、可撓性部材と異種材料にて形成されるフィルム部材とを互いに固着して形成されるチューブであって、
前記可撓性部材は、成形後収縮率が５．０％以内である材料から形成されることを特徴とするチューブ。
【請求項２】
請求項１に記載のチューブにおいて、
前記可撓性部材は、前記フィルム部材と固着される前に高温アニール処理されることを特徴とするチューブ。
【請求項３】
請求項２に記載のチューブにおいて、
前記可撓性部材は、前記フィルム部材と固着される前に残り収縮率が１．０％以内になるまで高温アニール処理されることを特徴とするチューブ。
【請求項４】
液体を貯留する液体貯留手段と、一方向に往復移動するキャリッジと、前記キャリッジに設けられ前記液体を噴射する液体噴射ヘッドと、前記液体貯留手段の前記液体を前記液体噴射ヘッドへ供給するための液体供給チューブとを備えた液体噴射装置において、
前記液体供給チューブは、請求項１乃至３のいずれか１項に記載のチューブであることを特徴とする液体噴射装置。
【発明の詳細な説明】
【技術分野】
【０００１】
本発明は、チューブ、液体噴射装置に関する。
【背景技術】
【０００２】
従来、液体噴射装置の１つとして、インクジェット記録装置が広く知られている。このインクジェット記録装置には、インクカートリッジ内に設けられたインク収容体を、インク供給チューブを介してキャリッジの下面に備えられた記録ヘッドに接続するいわゆるオフキャリッジタイプがある。このオフキャリッジタイプでは、インクカートリッジ内に加圧ポンプ等により加圧空気を送り込むことによって、インク収容体を加圧していた。インク収容体はこの加圧を受けて、インク収容体に貯留されているインクを、ポリエチレン等から形成されるインク供給チューブを介して記録ヘッドに向けて圧送していた。これによって記録ヘッドにはインクが供給され、この供給されたインクを、往復移動されるキャリッジに搭載された記録ヘッドのノズル開口からインク滴として記録紙に吐出させて記録するようになっていた（例えば、特許文献１）。
【０００３】
ところで、インクジェット式記録装置において、装置全体の小型化が要求されている。そのため、エラストマ等の可撓性を有する材質でインク供給チューブを形成し、キャリッジの往復移動に伴って深く折り曲げることにより引き回しのスペースを低減していた。一方、インク供給チューブは、インク中の水分の蒸発や、外気がインク供給チューブ内のインクに溶解することによる脱気度の低下を防止する必要がある。そのため、インク供給チューブは、ガスバリア性を有するエラストマを用い、さらにそのエラストマにアルミニウム等のガスバリア性を有するフィルムを熱溶着することにより、可撓性を有しながらもガスバリア性を有するものとなっていた。
【特許文献１】特開２００１−２１２９７４号公報
【発明の開示】
【発明が解決しようとする課題】
【０００４】
この種のインク供給チューブは、一般に射出成形によって形成されるが、ガスバリア性を有するエラストマにおいては、射出成形後の収縮率が大きくなっていた。そのため、時間が経つにつれてフィルムの長さに対してエラストマの長さが短くなり、その結果、インク供給チューブに反りが生じていた。そして、インク供給チューブが反ることにより、キャリッジが傾いて記録ヘッドと印刷媒体の距離が変化したり、インク供給チューブが他の部品に接触したりして、印字品質に悪影響を及ぼしていた。
【０００５】
本発明は、上記問題点を解消するためになされたものであって、その目的は、ガスバリア性を有しながらも成形後収縮の少ないチューブ、液体噴射装置を提供することにある。
【課題を解決するための手段】
【０００６】
上記問題点を解決するために、本発明のチューブは、ガスバリア性を有するエラストマからなり射出成形される可撓性部材と、可撓性部材と異種材料にて形成されるフィルム部材とを互いに固着して形成されるチューブであって、前記可撓性部材は、成形後収縮率が５．０％以内である材料から形成される。
【０００７】
この発明によれば、可撓性部材は成形後収縮率が５．０％以内であるため、チューブはガスバリア性を有しながらも成形後収縮が少ない。
本発明のチューブは、前記可撓性部材は、前記フィルム部材と固着される前に高温アニール処理される。
【０００８】
この発明によれば、可撓性部材はフィルム部材と固着される前に高温アニール処理されるので、例えば可撓性部材の射出成形後の残留応力を除去することができる。この結果、可撓性部材が収縮しないので、可撓性部材にフィルム部材を固着した後にチューブが反るのを防ぐことができる。
【０００９】
本発明のチューブは、前記可撓性部材は、前記フィルム部材と固着される前に残り収縮率が１．０％以内になるまで高温アニール処理される。
この発明によれば、可撓性部材は残り収縮率が１．０％以内になるまで高温アニール処理される。この結果、例えば、チューブが高温アニール処理後に収縮しても、その収縮量は無視できる量である。従って、可撓性部材にフィルム部材を固着した後に可撓性部材が収縮することによってチューブが反るのを防ぐことができる。また、高温アニール処理の時間を短縮することができる。
【００１０】
本発明の液体噴射装置は、液体を貯留する液体貯留手段と、一方向に往復移動するキャリッジと、前記キャリッジに設けられ前記液体を噴射する液体噴射ヘッドと、前記液体貯留手段の前記液体を前記液体噴射ヘッドへ供給するための液体供給チューブとを備えた液体噴射装置において、前記液体供給チューブは、上記に記載のチューブである。
【００１１】
この発明によれば、液体噴射装置は、液体を貯留する液体貯留手段と、一方向に往復移動するキャリッジと、キャリッジに設けられ液体を噴射する液体噴射ヘッドと、液体貯留手段の液体を液体噴射ヘッドへ供給するための前述の液体供給チューブとを備えた。この結果、例えば、液体供給チューブが高温アニール処理後に収縮してキャリッジが傾いたとしても、その傾きは無視できる量である。従って、液体噴射ヘッドと記録媒体との距離がほぼ一定となり、液体噴射の品質を一定にすることができる。
【発明を実施するための最良の形態】
【００１２】
以下、本発明を具体化した一実施形態を図１〜図５に従って説明する。図１は本実施形態の液体噴射装置としてのインクジェット式記録装置（以下、プリンタ１という）の斜視図、図２はプリンタ１の要部斜視図である。図３は、プリンタ１に備えられるインクカートリッジ７の断面図である。
【００１３】
図１及び図２に示すように、本実施形態のプリンタ１は、インクジェット式であり、フレーム２を備えている。そして、プリンタ１はそのフレーム２内に、ガイド部材３、キャリッジ４、液体噴射ヘッドとしての記録ヘッド５、バルブユニット６、液体貯留手段としてのインクカートリッジ７、空気加圧ポンプ８を備えている。フレーム２は、略直方体形状の箱体であり、その前面には、カートリッジホルダ２ａが形成されている。
【００１４】
ガイド部材３は、図２に示すように、棒状に形成され、フレーム２内に架設されている。なお、本実施形態においては、ガイド部材３の架設されている方向を主走査方向というものとする。キャリッジ４は、ガイド部材３に対して相対移動可能に貫挿されており、主走査方向に往復移動可能となっている。そして、キャリッジ４は、タイミングベルト（図示しない）を介してキャリッジモータ（図示しない）に接続されている。キャリッジモータはフレーム２に支持されており、キャリッジモータが駆動されることによりタイミングベルトを介してキャリッジ４が駆動され、キャリッジ４がガイド部材３に沿って、すなわち、主走査方向に往復移動される。
【００１５】
一方、記録ヘッド５は、キャリッジ４の下面に設けられており、液体としてのインクを噴射させるための複数のノズル（図示しない）を備えている。バルブユニット６は、キャリッジ４上に搭載されており、一時貯留したインクを、圧力を調整した状態で前記記録ヘ
ッド５へと供給するようになっている。
【００１６】
なお、本実施形態においては、バルブユニット６は、１つあたり２種類のインクを圧力調整した状態で、個別に記録ヘッド５へと供給できるようになっている。そして、本実施形態においては、バルブユニット６は計３つ設けられており、６つのインクの色（ブラック、イエロー、マゼンタ、シアン、ライトマゼンタ、ライトシアン）に対応している。
【００１７】
さらに、記録ヘッド５の下方には、プラテン（図示しない）が設けられており、このプラテンは、紙送り手段（図示しない）によって、主走査方向と直交する副走査方向に紙送りされる記録媒体Ｐを支持する。
【００１８】
図１に示すように、インクカートリッジ７は、カートリッジホルダ２ａに対して着脱可能に収容されており、上述したインクの色に対応して６個具備されている。
このインクカートリッジ７は、図３に示すように、カートリッジケース９内にインクパック１０を備えている。インクパック１０は、インクを貯留する袋部１１と導出部１２を備え、袋部１１にはインクが封入され、その封入されたインクが導出部１２から導出される。なお、このとき、インクパック１０は、導出部１２の一部がカートリッジケース９から露出した状態でセットされ、それ以外の部分がカートリッジケース９内に気密状態となるようにして収納される。そして、カートリッジケース９には、カートリッジケース９とインクパック１０との間に形成される隙間Ｓに連通するように、図示しない空気導入口が設けられている。このように構成することによって、空気導入口から空気を流入させることにより、隙間Ｓにおける圧力を上昇させ、インクパック１０を押し潰すような力を発生させることが可能となっている。
【００１９】
一方、インクパック１０の導出部１２は、インクの色毎に設けられた液体供給チューブとしてのインク供給チューブ１４（図２参照）を介して、バルブユニット６に接続されている。このバルブユニット６は、上述したように記録ヘッド５に接続されている。このように構成することによって、インクパック１０内のインクは、インク供給チューブ１４を介して、バルブユニット６に対して供給されるようになっている。
【００２０】
また、図１に示すように、空気加圧ポンプ８は、フレーム２の背面側に固定されている。そして、空気加圧ポンプ８は、大気を吸引して、吸引した大気を加圧空気として排出する。また、空気加圧ポンプ８は、６本の図示しないエアチューブを介して、対応するインクカートリッジ７の空気導入口にそれぞれ接続されている。このように構成することによって、空気加圧ポンプ８にて加圧された空気は、エアチューブを介してインクカートリッジ７の隙間Ｓに導入される。
【００２１】
従って、例えば、空気加圧ポンプ８から隙間Ｓに加圧空気が流入され、各インクカートリッジ７のインクパック１０が加圧されると、同インクパック１０内のインクは、バルブユニット６に供給される。そして、バルブユニット６に一時貯留されたインクは、圧力が調整された状態で、記録ヘッド５へと供給される。そして、プリンタ１は、画像データに基づいて、紙送り手段によって記録媒体Ｐを副走査方向に移動させながらキャリッジ４を主走査方向に移動させ、記録ヘッド５からインクを噴射させることにより、記録媒体Ｐ上に印刷を行うようになっている。
【００２２】
次に、上述したインク供給チューブ１４の詳細な構成について、図４及び図５に従って説明する。
図４は、インク供給チューブ１４の断面図である。インク供給チューブ１４は、可撓性部材２０、フィルム部材２１を備えている。可撓性部材２０は、例えば、ガスバリア性を有するエラストマから形成されている。そして、可撓性部材２０は、その長手方向に前記
６色のインクの色に対応して６本の溝部２２がそれぞれ等間隔で平行に形成されている。可撓性部材２０は射出成形により形成されるが、その詳細については後述する。
【００２３】
フィルム部材２１は、例えば、ＰＥＴ、ナイロン、アルミニウム等の複数の層が積層されたガスバリア層と、ポリプロピレン、又はポリエチレン等の複数の熱可塑性樹脂層が積層された樹脂層とにより形成されている。また、フィルム部材２１は、前記可撓性部材２０と同じ長さに形成されている。また、フィルム部材２１の長さは、ほとんど経時変化しない。
【００２４】
そして、インク供給チューブ１４は、可撓性部材２０の接合面２６に、フィルム部材２１の熱可塑性樹脂層を熱溶着することにより、前記溝部２２が密閉され、各色のインクに対応した流路２７が形成される。このように形成することにより、インク供給チューブ１４は、キャリッジ４の往復移動に伴って深く伸縮することができるとともに、インク中の水分の蒸発や、外気がインク供給チューブ１４内のインクに溶解することによる脱気度の低下を防止することができる。
【００２５】
次に、可撓性部材２０について説明する。可撓性部材２０は射出成形によって形成される。射出成形とは、射出成形装置に備えられる金型内に溶融した樹脂を注入させた後、冷却固化させて成形品を得る方法である。射出成形においては、冷却時に成形品の表層部分と内部との収縮差に伴う大きな熱応力が発生し、この熱応力が射出成形後の残留応力となり、射出成形後に成形品が収縮する原因となることが知られている。
【００２６】
金型の寸法に対する成形品の寸法の割合を成形後収縮率とすると、一般に、ガスバリア性を有するエラストマは、この成形後収縮率が大きくなっており、成形後収縮率が３．５％程度であることが知られている。このエラストマ（可撓性部材２０）の成形後収縮率を低減するために、フィルム部材２１を溶着する前に可撓性部材２０のみを高温アニール処理する。高温アニール処理とは、成形品に存在する残留応力を除去する目的で行う熱処理であり、高温で一定時間放置することにより、成形後収縮率の最大値（以下、最大収縮率という。）近傍まで成形品を収縮させる。高温アニール処理の温度及び高温アニール処理する時間は、例えば、高温アニール処理後の成形品の成形後収縮率（以下、目標収縮率という。）と成形品の製造時間との兼ね合いで決められる。本実施形態では、最大収縮率と目標収縮率との差（以下、残り収縮率という。）が１．０％以下であれば、可撓性部材２０の経時変化は無視できる量となる。
【００２７】
図５は、６０度で高温アニール処理をしたときのエラストマ（可撓性部材２０）の収縮率を説明するためのグラフであり、横軸に高温アニール処理する時間を、縦軸に収縮率を示している。前述のように、本実施形態では、エラストマの最大収縮率は３．５％であるため、高温アニール処理する時間を長くしても３．５％以上は収縮しないようになっている。また、本実施形態では、必要とされる残り収縮率は１．０％以下であるため、目標収縮率は２．５％以上となる。このとき、図５に示すように、３時間以上高温アニール処理すると目標収縮率は２．５％以上となり、高温アニール処理する時間を長くするほど残り収縮率を低減することができるが、これにより、インク供給チューブ１４の製造時間が長くなる。従って、本実施形態では、高温アニール処理の条件は、６０度で３時間とすることにより、残り収縮率を低減しながらもインク供給チューブ１４の製造時間を短縮することができる。
【００２８】
次に、このように構成されたインク供給チューブ１４の作用について説明する。
インク供給チューブ１４を形成する際には、まず、可撓性部材２０のみ６０度で３時間の高温アニール処理を行う。これにより、可撓性部材２０の成形後収縮率は２．５％以上、すなわち、残り収縮率が１．０％以内となるので、可撓性部材２０の経時変化は無視で
きる量となる。その後、可撓性部材２０とフィルム部材２１とを熱溶着し、インク供給チューブ１４が形成される。
【００２９】
このとき、可撓性部材２０とフィルム部材２１は、両者の収縮率が大きく異ならないため、時間が経ってもフィルム部材２１の長さに対して可撓性部材２０の長さは短くならない。この結果、この可撓性部材２０にフィルム部材２１を溶着して形成されるインク供給チューブ１４には反りが生じない。従って、キャリッジ４が傾かないので記録ヘッド５から記録媒体Ｐまでの距離が一定となり、さらに、インク供給チューブ１４が他の部品に当たらないため、印字品質を一定にできる。
【００３０】
また、可撓性部材２０を高温アニール処理することにより、射出成形後の残留応力が除去される。これにより、可撓性部材２０とフィルム部材２１との接合面２６に生じる剪断応力が小さくなるため、可撓性部材２０とフィルム部材２１との接合強度を長時間維持でき、インク供給チューブ１４のインク漏れを防止することができる。
【００３１】
さらに、材料ロットや成形条件の変動等、その他４Ｍ変動があって成形収縮、あるいは成形後収縮の特性が変わっても高温アニール処理で可撓性部材２０の収縮率を調整できるため、射出成形の金型を変更することなく、可撓性部材２０の製品寸法を一定に保つことができる。従って、製造コストを低減しながらも、可撓性部材２０の精度を向上させることができる。
【００３２】
上記実施形態によれば、以下のような効果を得ることができる。
（１）本実施形態によれば、ガスバリア性を有するエラストマから形成される可撓性部材２０にフィルム部材２１を溶着する前に、可撓性部材２０のみ高温アニール処理した。これにより、可撓性部材２０の成形後収縮率を２．５％以上にすることができ、残り収縮率を１．０％以内とした。この結果、可撓性部材２０とフィルム部材２１は、両者の収縮率が大きく異ならないため、時間が経ってもフィルム部材２１の長さに対して可撓性部材２０の長さは短くならない。従って、この可撓性部材２０にフィルム部材２１を溶着して形成されるインク供給チューブ１４は、ガスバリア性を有しながらも反りが生じない。そして、インク供給チューブ１４は反りが生じないことから、キャリッジ４が傾かず、記録ヘッド５と記録媒体Ｐとの距離が一定となるため、印字品質を一定にできる。
【００３３】
（２）本実施形態によれば、エラストマから形成される可撓性部材２０にフィルム部材２１を溶着する前に、可撓性部材２０のみ高温アニール処理し、射出成形後の残留応力を除去した。これにより、可撓性部材２０とフィルム部材２１との接合面２６に生じる剪断応力が小さくなるため、可撓性部材２０とフィルム部材２１との接合強度を長時間維持でき、インク供給チューブ１４のインク漏れを防止することができる。
【００３４】
（３）本実施形態によれば、材料ロットや成形条件の変動等、その他４Ｍ変動があって成形収縮、あるいは成形後収縮の特性が変わっても高温アニール処理で可撓性部材２０の収縮率を調整できるため、射出成形の金型を変更することなく可撓性部材２０の製品寸法を一定に保つことができる。従って、製造コストを低減しながらも、可撓性部材２０の精度を向上させることができる。
【００３５】
なお、上記実施形態は以下のように変更してもよい。
○上記実施形態では、高温アニール処理は６０度で３時間行ったが、高温アニール処理の温度、高温アニール処理する時間等の高温アニール処理の条件はこれに限定されず、残り収縮率が１．０％以内になる条件であればよい。
【００３６】
○上記実施形態では、最大収縮率が３．５％程度の可撓性部材２０を用いたが、これに
限定されない。最大収縮率が５．０％以内である可撓性部材２０であれば、高温アニール処理にて残り収縮率を１．０％以内にすることにより、この可撓性部材２０にフィルム部材２１を溶着して形成したインク供給チューブ１４の反りを抑えることができる。
【００３７】
○上記実施形態では、最大収縮率が３．５％程度の可撓性部材２０を用いたが、これに限定されない。最大収縮率が５．０％以内である可撓性部材２０であり、高温アニール処理をしなくても、短時間で残り収縮率が１．０％以内になる材料であればよい。
【００３８】
○上記実施形態では、液体噴射装置をプリンタ１に具体化したが、この限りではなく、他の液体を噴射する液体噴射装置に具体化するようにしてもよい。例えば、液晶ディスプレイ、ＥＬディスプレイ及び面発光ディスプレイの製造などに用いられる電極材や色材などの液体を噴射する液体噴射装置、バイオチップ製造に用いられる生体有機物を噴射する液体噴射装置、精密ピペットとしての試料噴射装置であってもよい。
【図面の簡単な説明】
【００３９】
【図１】本実施形態のプリンタの概略を説明するための斜視図。
【図２】同じく、プリンタの内部構成を説明するための斜視図。
【図３】同じく、インクカートリッジの構成を説明するための断面図。
【図４】同じく、インク供給チューブの構成を説明するための断面図。
【図５】同じく、可撓性部材の特性を説明するためのグラフ。
【符号の説明】
【００４０】
１…プリンタ、４…キャリッジ、５…記録ヘッド、７…インクカートリッジ、１４…インク供給チューブ、２０…可撓性部材、２１…フィルム部材、２６…接合面。
【図１】
2005288829.tif 000003
【図２】
2005288829.tif 000004
【図３】
2005288829.tif 000005
【図４】
2005288829.tif 000006
【図５】
2005288829.tif 000007